해당 폴리머 콜로이드 유액 의 구체 적 인 제조 방법 은 , 응 축수 를 수납 한 4 구 반응 용기 에 , 증류수 1000 g 과 폴리비닐 알콜 ( PVA ) 1799 100 g 을 투입 하 고 90 ℃ 로 가열 하 여 3 시간 동안 교반 용해 하 였으며 , 원료 가 투명 상 을 이룬 후 에 가열 을 중지 하 고 중합 온도 를 60 ℃ 로 자연 냉각 하 였으며 , 비닐 트리 에 톡 시 실란 ( 151 ) 40 g 과 아크릴로니트릴 ( AN ) 50 g 과 개시제 과황산암모늄 1 . 9 g 를 첨가 하 고 12 시간 그래프트 중합 을 진행 하 여 농도 17 . 4 % 의 백색 의 콜로이드 유액 싸 이즈 재 를 제조 했 다 .